(57)【要約】【課題】感度、解像度、密着性及び剥離特性に優れる感光性樹脂組成物を提供すること。【解決手段】（Ａ）成分：バインダーポリマーと、（Ｂ）成分：エチレン性不飽和結合を有する光重合性化合物と、（Ｃ）成分：光重合開始剤と、を含み、上記（Ｂ）成分がビスフェノールＦ系アクリレート化合物を含有し、上記（Ｃ）成分がヘキサアリールビイミダゾール誘導体又はアクリジン化合物を含有する、アルカリ現像型の感光性樹脂組成物。【選択図】なし【特許請求の範囲】
【請求項１】
（Ａ）成分：バインダーポリマーと、
（Ｂ）成分：エチレン性不飽和結合を有する光重合性化合物と、
（Ｃ）成分：光重合開始剤と、
を含み、
前記（Ｂ）成分がビスフェノールＦ系アクリレート化合物を含有し、
前記（Ｃ）成分がヘキサアリールビイミダゾール誘導体又はアクリジン化合物を含有する、アルカリ現像型の感光性樹脂組成物。
【請求項２】
前記ビスフェノールＦ系アクリレート化合物が下記一般式（１）で表される化合物である、請求項１に記載の感光性樹脂組成物。
【化１】
2018159841.tif 000007
［式中、ｎは０〜１０の整数を示す。］
【請求項３】
前記（Ａ）成分が、（メタ）アクリル酸に由来する構造単位と、（メタ）アクリル酸エステルに由来する構造単位と、スチレン又はスチレン誘導体に由来する構造単位とを有し、ベンゼン環の含有量が３０質量％以上であるバインダーポリマーを含有する、請求項１又は２に記載の感光性樹脂組成物。
【請求項４】
前記（Ｂ）成分が、ビスフェノールＡ系（メタ）アクリレート化合物をさらに含む、請求項１〜３のいずれか一項に記載の感光性樹脂組成物。
【請求項５】
支持体と、該支持体上に請求項１〜４のいずれか一項に記載の感光性樹脂組成物を用いて形成された感光層と、を備える感光性エレメント。
【請求項６】
基板上に、請求項１〜４のいずれか一項に記載の感光性樹脂組成物又は請求項５に記載の感光性エレメントを用いて、感光層を形成する感光層形成工程と、
前記感光層の所定部分に活性光線を照射して光硬化部を形成する露光工程と、
前記感光層の前記光硬化部以外の領域を前記基板上から除去する現像工程と、
を有するレジストパターンの形成方法。
【請求項７】
請求項６に記載のレジストパターンの形成方法によりレジストパターンが形成された基板を、エッチング処理又はめっき処理して導体パターンを形成する工程を有する、プリント配線板の製造方法。
【発明の詳細な説明】
【技術分野】
【０００１】
本発明は、感光性樹脂組成物、並びに、これを用いた感光性エレメント、レジストパターンの形成方法及びプリント配線板の製造方法に関する。
【背景技術】
【０００２】
プリント配線板の製造分野においては、エッチング処理、めっき処理等に用いられるレジスト材料として、感光性樹脂組成物、又は、感光性樹脂組成物を用いて形成された層（以下、「感光層」という）を支持体上に備え、感光層上に保護フィルムが配置された構造を有する感光性エレメント（感光性フィルム）が広く用いられている。
【０００３】
従来、プリント配線板は、上記感光性フィルムを用いて、例えば以下の手順で製造されている。すなわち、まず、感光性フィルムの感光層を銅張り積層板等の回路形成用基板上にラミネートする。このとき、感光層の支持フィルムに接触している面（以下、感光層の「下面」という）とは反対側の面（以下、感光層の「上面」という）が、回路形成用基板の回路を形成する面に密着するようにする。そのため、保護フィルムを感光層の上面に配置している場合、このラミネートの作業は保護フィルムを剥がしながら行う。また、ラミネートは、感光層を下地の回路形成用基板に加熱圧着することにより行う（常圧ラミネート法）。
【０００４】
次に、マスクフィルム等を通して感光層をパターン露光し、光硬化部を形成する。このとき、露光前又は露光後の何れかのタイミングで支持体を剥離する。その後、感光層の未露光部（光硬化部以外の領域）を現像液で溶解又は分散除去する。次に、エッチング処理又はめっき処理を施して導体パターンを形成し、最終的に光硬化部を剥離除去する。
【０００５】
ここで、エッチング処理とは、現像後に形成した硬化レジストによって被覆されていない回路形成用基板の金属面をエッチング除去した後、硬化レジストを剥離する方法である。一方、めっき処理とは、現像後に形成した硬化レジストによって被覆されていない回路形成用基板の金属面に銅及び半田等のめっき処理を行った後、硬化レジストを除去し、このレジストによって被覆されていた金属面をエッチングする方法である（セミアディティブ工法（Ｓｅｍｉ  Ａｄｉｔｉｖｅ  Ｐｒｏｃｅｓｓ：ＳＡＰ工法））。
【０００６】
近年では、上記露光の方法としては、ＤＬＰ（Ｄｉｇｉｔａｌ  Ｌｉｇｈｔ  Ｐｒｏｃｅｓｓｉｎｇ）及びＬＤＩ（Ｌａｓｅｒ  Ｄｉｒｅｃｔ  Ｉｍａｇｉｎｇ）と呼ばれる、パターンのデジタルデータを直接感光層に描画する直接描画露光法が提案されている。この直接描画露光法はフォトマスクを介した露光法よりも位置合わせ精度が良好であり、かつ高精細なパターンが得られることから、高密度パッケージ基板作製のために導入されつつある。
【０００７】
また、プリント配線板の高密度化に伴い微細配線化が進み、回路形成用基板とレジスト材料である感光層との接触面積が小さくなっている。そのため、感光層には、エッチング又はめっき工程において優れた機械強度、耐薬品性、柔軟性が要求されると共に、回路形成用基板との優れた密着性及びパターン形成における優れた解像性が要求されている。例えば、ライン幅及びスペース幅が共に１０μｍ以下のレジストパターンを形成し得る材料が要求されている。
【０００８】
一方で、生産効率の向上のために、各プロセスの短縮、短時間化が要求されている。例えば、レジストの感度向上、及び、剥離時間の短縮が、解像性等の要求と同時に要求されている。
【０００９】
露光工程では、上述の直接描画露光法では、光源にレーザ等の単色光を用いるほか、基板を走査しながら光線を照射するため、従来のフォトマスクを介した露光方法と比べて多くの露光時間を要する傾向がある。そのため、従来よりも感光性樹脂組成物の感度をさらに向上させる必要がある。
【００１０】
レジストの剥離特性が悪いと、剥離時間が長くなり剥離工程の生産効率が低下する問題がある。また、高密度基板においては、細線めっき後の剥離工程でめっきライン間に剥離残りが生じ、生産歩留まりが低下する問題がある。
【００１１】
上記に関連して、Ｌ／Ｓ（ライン幅／スペース幅）が１０／１０（単位：μｍ）以下のレジストパターンを形成するために、種々の感光性樹脂組成物が検討されている。例えば、特許文献１には、直接描画露光法にも対応し得る良好な感度を有する感光性樹脂組成物として、特定の増感色素を用いる感光性樹脂組成物が開示されている。また、例えば、特許文献２にも同様に、特定の増感色素を用いることで、感度、解像性に優れた感光性樹脂組成物が開示されている。さらに、最近では、特許文献３に、特定の共重合成分を重合したバインダーポリマーを用いることで、感度、解像性に優れた感光性樹脂組成物が開示されている。
【先行技術文献】
【特許文献】
【００１２】
【特許文献１】特開２００７−２７９３８１号公報
【特許文献２】特開２００９−００３１７７号公報
【特許文献３】特開２０１４−１３４８１５号公報
【発明の概要】
【発明が解決しようとする課題】
【００１３】
上記特許文献１〜３に記載の感光性樹脂組成物を用いた場合、解像性については、ファインなレジストパターンを形成することができるが、剥離特性については、十分に考慮されておらず、剥離時間の短縮、剥離片の細分化については改善の余地があった。
【００１４】
上述したように、従来の感光性樹脂組成物は、特に解像性及び密着性の点で、さらなる改良が求められている。一方で、生産性の向上のため、さらなる高感度化、及び、剥離特性の向上が求められている。
【００１５】
そこで、本発明は、感度、解像度、密着性及び剥離特性に優れる感光性樹脂組成物、並びに、それを用いた感光性エレメント、レジストパターンの形成方法、及びプリント配線板の製造方法を提供することを課題とする。
【課題を解決するための手段】
【００１６】
本発明者らは、上記課題を解決すべく鋭意検討を重ねた結果、（Ａ）成分：バインダーポリマーと、（Ｂ）成分：エチレン性不飽和結合を有する光重合性化合物と、（Ｃ）成分：光重合開始剤と、を含み、上記（Ｂ）成分がビスフェノールＦ系アクリレート化合物を含有し、上記（Ｃ）成分がヘキサアリールビイミダゾール誘導体又はアクリジン化合物を含有する、アルカリ現像型の感光性樹脂組成物が、優れた感度、解像度及び密着性を有したまま、優れた剥離特性を実現し、感光特性（感度、解像度及び密着性）と剥離特性の両立を達成できることを見出した。
【００１７】
すなわち、本発明は、以下の発明を提供する。
［１］（Ａ）成分：バインダーポリマーと、（Ｂ）成分：エチレン性不飽和結合を有する光重合性化合物と、（Ｃ）成分：光重合開始剤と、を含み、上記（Ｂ）成分がビスフェノールＦ系アクリレート化合物を含有し、上記（Ｃ）成分がヘキサアリールビイミダゾール誘導体又はアクリジン化合物を含有する、アルカリ現像型の感光性樹脂組成物。
［２］上記ビスフェノールＦ系アクリレート化合物が下記一般式（１）で表される化合物である、上記［１］に記載の感光性樹脂組成物。
【化１】
2018159841.tif 000002
［式中、ｎは０〜１０の整数を示す。］
［３］上記（Ａ）成分が、（メタ）アクリル酸に由来する構造単位と、（メタ）アクリル酸エステルに由来する構造単位と、スチレン又はスチレン誘導体に由来する構造単位とを有し、ベンゼン環の含有量が３０質量％以上であるバインダーポリマーを含有する、上記［１］又は［２］に記載の感光性樹脂組成物。
［４］上記（Ｂ）成分が、ビスフェノールＡ系（メタ）アクリレート化合物をさらに含む、上記［１］〜［３］のいずれかに記載の感光性樹脂組成物。
［５］支持体と、該支持体上に上記［１］〜［４］のいずれかに記載の感光性樹脂組成物を用いて形成された感光層と、を備える感光性エレメント。
［６］基板上に、上記［１］〜［４］のいずれかに記載の感光性樹脂組成物又は上記［５］に記載の感光性エレメントを用いて、感光層を形成する感光層形成工程と、上記感光層の所定部分に活性光線を照射して光硬化部を形成する露光工程と、上記感光層の上記光硬化部以外の領域を上記基板上から除去する現像工程と、を有するレジストパターンの形成方法。
［７］上記［６］に記載のレジストパターンの形成方法によりレジストパターンが形成された基板を、エッチング処理又はめっき処理して導体パターンを形成する工程を有する、プリント配線板の製造方法。
【発明の効果】
【００１８】
本発明によれば、感度、解像性、密着性、及び、剥離特性に優れる感光性樹脂組成物、感光性エレメント、レジストパターンの形成方法、及びプリント配線板の製造方法を提供することができる。
【発明を実施するための形態】
【００１９】
以下、本発明をその好適な実施形態に即して詳細に説明する。
本明細書において「工程」との語は、独立した工程だけではなく、他の工程と明確に区別できない場合であってもその工程の所期の作用が達成されれば、本用語に含まれる。
また、本明細書において「〜」を用いて示された数値範囲は、「〜」の前後に記載される数値をそれぞれ最小値及び最大値として含む範囲を示す。
さらに本明細書において組成物中の各成分の量について言及する場合、組成物中に各成分に該当する物質が複数存在する場合には、特に断らない限り、組成物中に存在する当該複数の物質の合計量を意味する。
また、本明細書において、（メタ）アクリル酸とはアクリル酸又はメタクリル酸を示し、（メタ）アクリレートとはアクリレート又はそれに対応するメタクリレートを意味し、（メタ）アクリロイル基とはアクリロイル基又はメタクリロイル基を意味する。
【００２０】
＜感光性樹脂組成物＞
本実施形態の感光性樹脂組成物は、（Ａ）成分：バインダーポリマーと、（Ｂ）成分：エチレン性不飽和結合を有する光重合性化合物と、（Ｃ）成分：光重合開始剤と、を含み、上記（Ｂ）成分がビスフェノールＦ系アクリレート化合物を含有し、上記（Ｃ）成分がヘキサアリールビイミダゾール誘導体又はアクリジン化合物を含有する。本実施形態の感光性樹脂組成物は、アルカリ現像型の感光性樹脂組成物として好適に用いることができる。以下、本実施形態の感光性樹脂組成物で用いられる各成分についてより詳細に説明する。
【００２１】
（（Ａ）成分：バインダーポリマー）
（Ａ）成分：バインダーポリマーは、アルカリ現像性を有していれば、特に制限はないが、望ましくは、（メタ）アクリル酸に由来する構造単位と、（メタ）アクリル酸エステルに由来する構造単位と、スチレン又はスチレン誘導体に由来する構造単位とを含有する。
【００２２】
バインダーポリマーは、構造中に、ベンゼン環を３０質量％以上含有することが好ましい。また、バインダーポリマーは、構造中に、ベンゼン環を４０質量％以上含有することが、解像性の点でさらに好ましい。バインダーポリマーの構造中のベンゼン環の含有量は、例えば、合成時のポリマーの共重合成分の仕込み比から理論値として求めることができる。それぞれの共重合成分中のベンゼン環の含有量は、原子量から算出することができる。
【００２３】
バインダーポリマーは、スチレン又はスチレン誘導体に由来する構造単位を３０質量％以上含有することが好ましい。
【００２４】
バインダーポリマーの酸価は、５０〜２５０ｍｇＫＯＨ／ｇであることが好ましく、現像性と剥離特性の両立の観点から、７０〜２００ｍｇＫＯＨ／ｇ以上であることがより好ましい。
【００２５】
バインダーポリマーの酸価は、次のようにして測定することができる。すなわち、まず、酸価の測定対象であるバインダーポリマー１ｇを精秤する。上記精秤したバインダーポリマーにアセトンを３０ｇ添加し、これを均一に溶解する。次いで、指示薬であるフェノールフタレインをその溶液に適量添加して、０．１Ｎの水酸化カリウム（ＫＯＨ）水溶液を用いて滴定を行う。測定対象であるバインダーポリマーのアセトン溶液を中和するのに必要なＫＯＨのｍｇ数を算出することで、酸価を求める。バインダーポリマーを合成溶媒、希釈溶媒等と混合した溶液を測定対象とする場合には、次式により酸価を算出する。
酸価＝０．１×Ｖｆ×５６．１／（Ｗｐ×Ｉ／１００）
式中、ＶｆはＫＯＨ水溶液の滴定量（ｍＬ）を示し、Ｗｐは測定したバインダーポリマーを含有する溶液の質量（ｇ）を示し、Ｉは測定したバインダーポリマーを含有する溶液中の不揮発分の割合（質量％）を示す。なお、バインダーポリマーを合成溶媒、希釈溶媒等の揮発分と混合した状態で配合する場合は、精秤前に予め、揮発分の沸点よりも１０℃以上高い温度で１〜４時間加熱し、揮発分を除去してから酸価を測定することもできる。
【００２６】
（メタ）アクリル酸、（メタ）アクリル酸エステル、スチレン、及び／又はスチレン誘導体の構成成分の例としては、具体的には、スチレン、ビニルトルエン、α−メチルスチレン、ｐ−メチルスチレン、ｐ−エチルスチレン等の重合可能なスチレン誘導体、アクリル酸、メタクリル酸、（メタ）アクリル酸アルキルエステル、（メタ）アクリル酸ベンジルエステル、（メタ）アクリル酸ベンジルエステル誘導体、（メタ）アクリル酸シクロアルキルエステル、（メタ）アクリル酸フルフリルエステル、（メタ）アクリル酸テトラヒドロフルフリルエステル、（メタ）アクリル酸イソボルニルエステル、（メタ）アクリル酸アダマンチルエステル、（メタ）アクリル酸ジシクロペンタニルエステル、（メタ）アクリル酸ジメチルアミノエチルエステル、（メタ）アクリル酸ジエチルアミノエチルエステル、（メタ）アクリル酸グリシジルエステル、２，２，２−トリフルオロエチル（メタ）アクリレート、２，２，３，３−テトラフルオロプロピル（メタ）アクリレート、β−フリル（メタ）アクリル酸、β−スチリル（メタ）アクリル酸、マレイン酸、マレイン酸無水物、マレイン酸モノメチル、マレイン酸モノエチル、マレイン酸モノイソプロピル等のマレイン酸モノエステル、フマール酸、ケイ皮酸、α−シアノケイ皮酸、イタコン酸、クロトン酸、プロピオール酸などが挙げられる。
【００２７】
（メタ）アクリル酸アルキルエステルを構成するアルキル基の例としては、メチル基、エチル基、プロピル基、ブチル基、ペンチル基、ヘキシル基、ヘプチル基、オクチル基、ノニル基、デシル基、ウンデシル基、ドデシル基及びこれらの構造異性体等が挙げられる。剥離特性をより向上させる観点から、上記アルキル基は、炭素原子数１〜４のものであることが好ましい。
【００２８】
（メタ）アクリル酸アルキルエステルの具体例としては、（メタ）アクリル酸メチルエステル、（メタ）アクリル酸エチルエステル、（メタ）アクリル酸プロピルエステル、（メタ）アクリル酸ブチルエステル、（メタ）アクリル酸ペンチルエステル、（メタ）アクリル酸ヘキシルエステル、（メタ）アクリル酸ヘプチルエステル、（メタ）アクリル酸オクチルエステル、（メタ）アクリル酸２−エチルヘキシルエステル、（メタ）アクリル酸ノニルエステル、（メタ）アクリル酸デシルエステル、（メタ）アクリル酸ウンデシルエステル、（メタ）アクリル酸ドデシルエステル等が挙げられる。これらは単独で又は２種以上を任意に組み合わせて用いることができる。
【００２９】
バインダーポリマーの重量平均分子量（Ｍｗ）は、例えば１００００から１０００００であり、好ましくは２００００から１０００００であり、より好ましくは２００００から８００００であり、さらに好ましくは２５０００から６００００である。重量平均分子量が１０００００以下であると解像度、及び現像性が向上する傾向にあり、また、重量平均分子量が１００００以上であると、塗膜性が向上する傾向にある。尚、バインダーポリマーの重量平均分子量は、ゲルパーミエーションクロマトグラフィー（ＧＰＣ）により測定（標準ポリスチレンを用いた検量線により換算）される。
【００３０】
上記（Ａ）成分のバインダーポリマーは、構成単位として、さらに、炭素数１〜３０のアルキル基を有する（メタ）アクリル酸アルキルエステルを有していてもよい。アルキル鎖を導入することによって、可とう性と剥離性とのトレードオフを解消することができる。アルキル鎖の炭素数の数は、１〜１０が好ましく、２〜６がより好ましい。
【００３１】
本実施形態の感光性樹脂組成物においてバインダーポリマーは、１種類のバインダーポリマーを単独で使用してもよく、２種類以上のバインダーポリマーを任意に組み合わせて使用してもよい。２種類以上を組み合わせて使用する場合のバインダーポリマーとしては、例えば、異なる共重合成分からなる２種類以上の（異なるモノマー単位を共重合成分として含む）バインダーポリマー、異なる重量平均分子量の２種類以上のバインダーポリマー、異なる分散度の２種類以上のバインダーポリマーが挙げられる。また、特開平１１−３２７１３７号公報に記載のマルチモード分子量分布を有するポリマーを使用することもできる。
【００３２】
本実施形態の感光性樹脂組成物における（Ａ）バインダーポリマーの含有率は、感光性樹脂組成物の固形分全量を基準として２０〜９０質量％であることが好ましく、３０〜８０質量％であることがより好ましく、４０〜６５質量％であることがさらに好ましい。バインダーポリマーの含有率が２０質量％以上であると、フィルムの成形性に優れる傾向がある。また、９０質量％以下であると、感度及び解像度に優れる傾向がある。
【００３３】
（（Ｂ）成分：光重合性化合物）
続いて、（Ｂ）光重合性化合物について説明する。本実施形態において、光重合性化合物は、ビスフェノールＦ系アクリレート化合物を含有する。感光性樹脂組成物が光重合性化合物としてビスフェノールＦ系アクリレート化合物を含むことにより、優れた密着性及び解像度を維持しつつ、剥離特性を大幅に向上させることができる。このような効果が得られるのは、ビスフェノールＦ構造の持つ、柔軟性と親水性、及び、ベンゼン環の含有量に基づくと考えられる。ビスフェノールＦ系アクリレート化合物は、好ましくは、下記一般式（１）で表される化合物である。
【化２】
2018159841.tif 000003
【００３４】
式（１）中、ｎは０〜１０の整数を示す。式中のエチレンオキサイドの数を示すｎが１０以下である場合には、化合物中のベンゼン環の比率が高くなり、解像性が向上する傾向にある。そのため、ｎは０〜１０の数字であることが好ましい。解像性、現像性、入手し易さの観点から、エチレンオキサイドの数を示すｎは１〜６であることがさらに好ましい。
【００３５】
ビスフェノールＦ系アクリレート化合物として、具体的には、ビスフェノールＦ（ＥＯ）４ジアクリレートは、Ｍ２９０（ＭＩＷＯＮ社製、製品名）として、ビスフェノールＦ（ＥＯ）６ジアクリレートは、ＢＰＦ６ＤＡ（ＭＩＷＯＮ社製、サンプル名）として、ビスフェノールＦ（ＥＯ）１０ジアクリレートは、ＢＰＦ１０ＤＡ（ＭＩＷＯＮ社製、サンプル名）として、商業的に入手可能である。
【００３６】
光重合性化合物は、さらに、ビスフェノールＡ系（メタ）アクリレート化合物の少なくとも１種を含むことが好ましい。ビスフェノールＡ系（メタ）アクリレート化合物の少なくとも１種を含むことで、様々な特性のバランスを取ることが容易となる。
【００３７】
ビスフェノールＡ系（メタ）アクリレート化合物として具体的には、２，２−ビス（４−（（メタ）アクリロキシポリエトキシ）フェニル）プロパン、２，２−ビス（４−（（メタ）アクリロキシポリプロポキシ）フェニル）プロパン、２，２−ビス（４−（（メタ）アクリロキシポリブトキシ）フェニル）プロパン、２，２−ビス（４−（（メタ）アクリロキシポリエトキシポリプロポキシ）フェニル）プロパン等が挙げられる。なかでも解像性及び剥離特性をさらに向上させる観点から、２，２−ビス（４−（（メタ）アクリロキシポリエトキシ）フェニル）プロパンが好ましい。
【００３８】
これらのうち、２，２−ビス（４−（（メタ）アクリロキシジプロポキシ）フェニル）プロパンは、ＢＰＥ−２００（新中村化学工業株式会社製、製品名）として、商業的に入手可能であり、２，２−ビス（４−（メタクリロキシペンタエトキシ）フェニル）プロパンは、ＢＰＥ−５００（新中村化学工業株式会社製、製品名）又はＦＡ−３２１Ｍ（日立化成株式会社製、製品名）として商業的に入手可能である。
【００３９】
これらのビスフェノールＡ系（メタ）アクリレート化合物は、１種単独で又は２種類以上を任意に組み合わせて使用される。
【００４０】
光重合性化合物の中の上記ビスフェノールＦ系アクリレート化合物の含有率は、（Ｂ）光重合性化合物の総質量を基準として５〜１００質量％であることが好ましく、１０〜８０質量％であることがより好ましく、１５〜６０質量％であることがより好ましい。上記含有率がかかる範囲であることでレジストの解像度が向上し、かつ剥離性が向上する。
【００４１】
感光性樹脂組成物中における光重合性化合物の含有率は、感光性樹脂組成物の固形分全量を基準として３〜７０質量％であることが好ましく、１０〜６０質量％であることがより好ましく、２５〜５５質量％であることがさらに好ましい。光重合性化合物の含有率が３質量％以上であると、感度及び解像度が優れる傾向がある。また、７０質量％以下であると、フィルムの成形性に優れる傾向がある。
【００４２】
ビスフェノールＦ系アクリレート化合物及びビスフェノールＡ系（メタ）アクリレート化合物以外のその他の（Ｂ）光重合性化合物としては、分子内に（ポリ）オキシエチレン鎖及び（ポリ）オキシプロピレン鎖の少なくとも一方を有するポリアルキレングリコールジ（メタ）アクリレートの少なくとも１種をさらに含むこと、また、分子内に（ポリ）オキシエチレン鎖及び（ポリ）オキシプロピレン鎖の双方を有するポリアルキレングリコールジ（メタ）アクリレートをさらに含むことが、硬化物（硬化膜）の可とう性が向上するため好ましい。
【００４３】
上記ポリアルキレングリコールジ（メタ）アクリレートとしては、ＦＡ−０２３Ｍ（日立化成株式会社製、製品名）、ＦＡ−０２４Ｍ（日立化成株式会社製、製品名）、ＮＫエステルＨＥＭＡ−９Ｐ（新中村化学工業株式会社製、サンプル名）等が挙げられる。これらは１種単独で又は２種類以上を組み合わせて使用することができる。
【００４４】
また、その他の（Ｂ）光重合性化合物としては、ノニルフェノキシポリエチレンオキシアクリレート、フタル酸系化合物、（メタ）アクリル酸ポリオールエステル、（メタ）アクリル酸アルキルエステル等が挙げられる。中でも、解像度、密着性、レジスト形状及び硬化後の剥離特性をバランスよく向上させる観点から、感光性樹脂組成物は、ノニルフェノキシポリエチレンオキシアクリレート及びフタル酸系化合物から選ばれる少なくとも１種を含んでもよい。但し、これらの化合物の屈折率は比較的低いため、含有量は少ないほうが好ましい。
【００４５】
上記ノニルフェノキシポリエチレンオキシアクリレートとしては、例えば、ノニルフェノキシトリエチレンオキシアクリレート、ノニルフェノキシテトラエチレンオキシアクリレート、ノニルフェノキシペンタエチレンオキシアクリレート、ノニルフェノキシヘキサエチレンオキシアクリレート、ノニルフェノキシヘプタエチレンオキシアクリレート、ノニルフェノキシオクタエチレンオキシアクリレート、ノニルフェノキシノナエチレンオキシアクリレート、ノニルフェノキシデカエチレンオキシアクリレート、ノニルフェノキシウンデカエチレンオキシアクリレートが挙げられる。
【００４６】
また、フタル酸系化合物としては、例えば、γ−クロロ−β−ヒドロキシプロピル−β’−（メタ）アクリロイルオキシエチル−ｏ−フタレート、β−ヒドロキシエチル−β’−（メタ）アクリロイルオキシエチル−ｏ−フタレート、及びβ−ヒドロキシプロピル−β’−（メタ）アクリロイルオキシエチル−ｏ−フタレートが挙げられ、なかでも、γ−クロロ−β−ヒドロキシプロピル−β’−（メタ）アクリロイルオキシエチル−ｏ−フタレートが好ましい。γ−クロロ−β−ヒドロキシプロピル−β’−メタクリロイルオキシエチル−ｏ−フタレートはＦＡ−ＭＥＣＨ（日立化成株式会社製、製品名）として商業的に入手可能である。
【００４７】
さらに（メタ）アクリル酸ポリオールエステルとしては、例えば、トリメチロールプロパンポリエトキシトリ（メタ）アクリレート、トリメチロールプロパンポリプロポキシトリ（メタ）アクリレート、トリメチロールプロパンポリブトキシトリ（メタ）アクリレート、トリメチロールプロパンポリエトキシポリプロポキシトリ（メタ）アクリレート、トリメチロールエタンポリエトキシトリ（メタ）アクリレート、トリメチロールエタンポリプロポキシトリ（メタ）アクリレート、トリメチロールエタンポリブトキシトリ（メタ）アクリレート、トリメチロールエタンポリエトキシポリプロポキシトリ（メタ）アクリレート、ペンタエリスリトールポリエトキシトリ（メタ）アクリレート、ペンタエリスリトールポリプロポキシトリ（メタ）アクリレート、ペンタエリスリトールポリブトキシトリ（メタ）アクリレート、ペンタエリスリトールポリエトキシポリプロポキシトリ（メタ）アクリレート、グリセリルポリエトキシトリ（メタ）アクリレート、グリセリルポリプロポキシトリ（メタ）アクリレート、グリセリルポリブトキシトリ（メタ）アクリレート、グリセリルポリエトキシポリプロポキシトリ（メタ）アクリレートが挙げられる。
【００４８】
上記その他の光重合性化合物は、単独で又は２種類以上を組み合わせて使用される。
【００４９】
（（Ｃ）成分：光重合開始剤）
次に本実施形態で用いる（Ｃ）光重合開始剤について説明する。（Ｃ）成分である光重合開始剤としては、ヘキサアリールビイミダゾール誘導体、又は、アクリジニル基を１つ以上有するアクリジン化合物を含有する。なお、感光性樹脂組成物は、ヘキサアリールビイミダゾール誘導体、及び、アクリジン化合物の両方を含んでいてもよい。感光性樹脂組成物が光重合開始剤としてヘキサアリールビイミダゾール誘導体、又は、アクリジン化合物を含むことにより、感度と解像性のバランスを取ることができる。
【００５０】
ヘキサアリールビイミダゾール誘導体としては、例えば、２−（ｏ−クロロフェニル）−４，５−ジフェニルビイミダゾール、２，２’，５−トリス−（ｏ−クロロフェニル）−４−（３，４−ジメトキシフェニル）−４’，５’−ジフェニルビイミダゾール、２，４−ビス−（ｏ−クロロフェニル）−５−（３，４−ジメトキシフェニル）−ジフェニルビイミダゾール、２，４，５−トリス−（ｏ−クロロフェニル）−ジフェニルビイミダゾール、２−（ｏ−クロロフェニル）−ビス−４，５−（３，４−ジメトキシフェニル）−ビイミダゾール、２，２’−ビス−（２−フルオロフェニル）−４，４’，５，５’−テトラキス−（３−メトキシフェニル）−ビイミダゾール、２，２’−ビス−（２，３−ジフルオロメチルフェニル）−４，４’，５，５’−テトラキス−（３−メトキシフェニル）−ビイミダゾール、２，２’−ビス−（２，４−ジフルオロフェニル）−４，４’，５，５’−テトラキス−（３−メトキシフェニル）−ビイミダゾール、２，２’−ビス−（２，５−ジフルオロフェニル）−４，４’，５，５’−テトラキス−（３−メトキシフェニル）−ビイミダゾール等が挙げられる。中でも、感度と解像度の観点から２−（ｏ−クロロフェニル）−４，５−ジフェニルイミダゾール二量体が好ましい。これらは、単独で又は２種類以上を組み合わせて使用される。
【００５１】
アクリジン化合物としては、例えば、９−フェニルアクリジン、９−（ｐ−メチルフェニル）アクリジン、９−（ｍ−メチルフェニル）アクリジン、９−（ｐ−クロロフェニル）アクリジン、９−（ｍ−クロロフェニル）アクリジン、９−アミノアクリジン、９−ジメチルアミノアクリジン、９−ジエチルアミノアクリジン、９−ペンチルアミノアクリジン、１，２−ビス（９−アクリジニル）エタン、１，４−ビス（９−アクリジニル）ブタン、１，６−ビス（９−アクリジニル）ヘキサン、１，８−ビス（９−アクリジニル）オクタン、１，１０−ビス（９−アクリジニル）デカン、１，１２−ビス（９−アクリジニル）ドデカン、１，１４−ビス（９−アクリジニル）テトラデカン、１，１６−ビス（９−アクリジニル）ヘキサデカン、１，１８−ビス（９−アクリジニル）オクタデカン、１，２０−ビス（９−アクリジニル）エイコサン等のビス（９−アクリジニル）アルカン、１，３−ビス（９−アクリジニル）−２−オキサプロパン、１，３−ビス（９−アクリジニル）−２−チアプロパン、１，５−ビス（９−アクリジニル）−３−チアペンタンなどが挙げられる。中でも、感度と解像度の観点から９−フェニルアクリジンが好ましい。これらは、単独で又は２種類以上を組み合わせて使用される。
【００５２】
本実施形態の感光性樹脂組成物は、ヘキサアリールビイミダゾール誘導体及びアクリジン化合物以外のその他の光重合開始剤をさらに含んでいてもよい。その他の光重合開始剤としては、例えば、ベンゾフェノン、４，４’−ビス（ジエチルアミノ）ベンゾフェノン等のベンゾフェノン類、２−ベンジル−２−ジメチルアミノ−１−（４−モルホリノフェニル）−ブタノン−１，２−メチル−１−［４−（メチルチオ）フェニル］−２−モルフォリノ−プロパノン−１等の芳香族ケトン、アルキルアントラキノン等のキノン類、ベンゾインアルキルエーテル等のベンゾインエーテル化合物、ベンゾイン、アルキルベンゾイン等のベンゾイン化合物、ベンジルジメチルケタール等のベンジル誘導体、Ｎ−フェニルグリシン、Ｎ−フェニルグリシン誘導体、２，４，６−トリメチルベンゾイル−ジフェニル−フォスフィンオキサイド、ビス（２，４，６−トリメチルベンゾイル）−フェニルフォスフィンオキサイド等のアシルフォスフィンオキサイド系光重合開始剤、１，２−オクタンジオン，１−［４−（フェニルチオ）フェニル−，２−（Ｏ−ベンゾイルオキシム）］、エタノン，１−［９−エチル−６−（２−メチルベンゾイル）−９Ｈ−カルバゾール−３−イル］−，１−（Ｏ−アセチルオキシム）等のオキシムエステル化合物などが挙げられる。これらは、ヘキサアリールビイミダゾール誘導体、又は、アクリジン化合物と混合して用いることができる。その他の光重合開始剤は、単独で又は２種類以上を組み合わせて使用される。
【００５３】
（Ｃ）光重合開始剤の含有率は、感光性樹脂組成物の固形分全量を基準として、０．１〜１０質量％であることが好ましく、１〜５質量％であることがより好ましく、２〜４．５質量％であることがさらに好ましい。この含有率が上記範囲内であると、上記範囲外である場合と比較して、光感度及び解像度の両方を十分なものにすることが容易となる傾向にある。
【００５４】
（増感剤）
上記感光性樹脂組成物は、増感剤をさらに含むことが好ましい。これにより、感光性樹脂組成物の光感度がさらに良好となる。増感剤としては、例えば、ジアルキルアミノベンゾフェノン類、ピラゾリン類、アントラセン類、クマリン類、キサントン類、オキサゾール類、ベンゾオキサゾール類、チアゾール類、ベンゾチアゾール類、トリアゾール類、スチルベン類、トリアジン類、チオフェン類、ナフタルイミド類、トリアリールアミン類が挙げられる。これらは１種単独で又は２種以上を組み合わせて使用される。特に、３９０〜４２０ｎｍの活性光線を用いて感光層の露光を行う場合には、感度及び密着性の観点から、増感剤は、ピラゾリン類、アントラセン類、クマリン類及びトリアリールアミン類からなる群より選ばれる少なくとも１種を含むことが好ましく、中でもピラゾリン類、アントラセン類及びトリアリールアミン類からなる群より選ばれる少なくとも１種を含むことがより好ましい。
【００５５】
感光性樹脂組成物が増感剤を含む場合、その含有量は、感光性樹脂組成物の固形分全量を基準として０．０１〜１０質量％とすることが好ましく、０．０５〜５質量％とすることがより好ましく、０．１〜３質量％とすることがさらに好ましい。上記増感剤の含有量が、０．０１質量％以上であることで感度及び解像度がより向上する。また１０質量％以下であることで、レジスト形状が逆台形になることを抑制し、密着性が向上する。
【００５６】
（アミン系化合物）
上記感光性樹脂組成物は、アミン系化合物をさらに含むことが好ましい。これにより、感光性樹脂組成物の感度がさらに良好となる。上記アミン系化合物としては、例えば、ビス［４−（ジメチルアミノ）フェニル］メタン、ビス［４−（ジエチルアミノ）フェニル］メタン、ロイコクリスタルバイオレットが挙げられる。これらは１種単独で又は２種以上を組み合わせて使用される。
【００５７】
上記感光性樹脂組成物がアミン系化合物を含む場合、その含有量は、感光性樹脂組成物の固形分全量を基準として０．０１〜１０質量％とすることが好ましく、０．０５〜５質量％とすることがより好ましく、０．１〜２質量％とすることがさらに好ましい。上記アミン系化合物の含有量が、０．０１質量％以上であることで、感度がより向上する。また１０質量％以下であることで、フィルム形成後、過剰なアミン系化合物が異物として析出することが抑制される。
【００５８】
（その他の成分）
上記感光性樹脂組成物は、上記成分に加えて必要に応じて、その他の成分を含むことができる。その他の成分としては例えば、分子内に少なくとも１つのカチオン重合可能な環状エーテル基を有する光重合性化合物（オキセタン化合物等）、カチオン重合開始剤、マラカイトグリーン等の染料、トリブロモフェニルスルホン、光発色剤、熱発色防止剤、ｐ−トルエンスルホンアミド等の可塑剤、顔料、充填剤、消泡剤、難燃剤、安定剤、密着性付与剤、レベリング剤、剥離促進剤、酸化防止剤、香料、イメージング剤、熱架橋剤を挙げることができる。これらは、１種単独で又は２種類以上を組み合わせて使用される。また、感光性樹脂組成物がこれらその他の成分を含む場合、その含有量は、感光性樹脂組成物の固形分全量を基準として、それぞれ０．０１〜２０質量％程度とすることが好ましい。
【００５９】
上記感光性樹脂組成物は、有機溶剤の少なくとも１種を含むことができる。上記有機溶剤としては通常用いられる有機溶剤を特に制限はなく用いることができる。具体的には例えば、メタノール、エタノール、アセトン、メチルエチルケトン、メチルセロソルブ、エチルセロソルブ、トルエン、Ｎ，Ｎ−ジメチルホルムアミド、プロピレングリコールモノメチルエーテル、及びこれらの混合溶剤が挙げられる。感光性樹脂組成物は、例えば、上記（Ａ）バインダーポリマーと、（Ｂ）光重合性化合物と、（Ｃ）光重合開始剤とを上記有機溶剤に溶解して、固形分３０〜６０質量％程度の溶液（以下、「塗布液」という）として用いることができる。なお、固形分とは、上記溶液（感光性樹脂組成物）から揮発性成分を除いた残りの成分を意味する。すなわち、固形分とは、乾燥工程で揮発せずに残る溶媒以外の成分を指し、２５℃付近の室温で液状、水飴状及びワックス状のものも含む。
【００６０】
＜感光性エレメント＞
本実施形態の感光性エレメントは、支持体と、該支持体上に上記感光性樹脂組成物を用いて形成された感光層と、を備える。本実施形態の感光性エレメントを用いる際には、一般に、感光層を基板上にラミネートした後、支持体（支持フィルム）を剥離することなく露光を行ってもよい。また、感光性エレメントは、感光層の支持体とは反対側の面上に、保護フィルムをさらに備えていてもよい。
【００６１】
（支持体）
上記支持体としては、ポリエチレンテレフタレート等のポリエステル、ポリプロピレン、ポリエチレン等の耐熱性及び耐溶剤性を有する重合体フィルムを用いることができるが、汎用性の点でポリエチレンテレフタレート（ＰＥＴ）フィルムを用いることが望ましい。
【００６２】
本実施形態において、支持体は、支持体中に含まれる直径５μｍ以上の粒子等を５個／ｍｍ２以下に調整し、ヘーズを０．０１〜１．０％とすると同時に、微粒子を含有する樹脂層を備えた多層支持フィルムであってもよい。これにより、支持体表面の滑り性が良くなると共に、露光時の光散乱の抑制をバランスよく、より高いレベルで成し遂げることができる。ここで、直径５μｍ以上の粒子等は、偏光顕微鏡を用いて観察した場合に、５μｍ以上の直径（ただし、観察された粒子の形状が円形でない場合には、その形状の外接円の直径を意味する）を有する粒子等であり、支持体の表面に存在する粒子等を意味する。また、樹脂層に含まれる微粒子の平均粒子径は、５μｍ以下であり、１μｍ以下が好ましく、特に、０．１μｍ以下が好ましく、下限は、特に制限はないが、０．００１μｍ以上が好ましい。微粒子の平均粒子径は、走査型電子顕微鏡により測定することができる。
【００６３】
このような多層支持フィルムとして使用可能な市販の一般工業用フィルムとしては、例えば、最外層が微粒子を含有する３層構造の二軸配向ＰＥＴフィルムである、「ＱＳ−４８」（東レ株式会社製、製品名）、「ＨＴＦ−０１」（帝人デュポンフィルム株式会社製、製品名）、微粒子を含有する層を一方の面に有する２層構造の二軸配向ＰＥＴフィルム「Ａ−１５１７」（東洋紡株式会社製、製品名）等が挙げられる。
【００６４】
上記支持体の厚みは、１〜１００μｍであることが好ましく、５〜５０μｍであることがより好ましく、５〜３０μｍであることがさらに好ましい。支持体の厚みが１μｍ以上であることで、支持体を剥離する際に支持体が破れることを抑制できる。また１００μｍ以下であることで、支持体を通して露光する場合に解像度が低下することを抑制することができる。
【００６５】
（保護フィルム）
上記感光性エレメントは、必要に応じて保護フィルムをさらに備えてもよい。保護フィルムとしては、感光層と支持体との間の接着力よりも、感光層と保護フィルムとの間の接着力が小さくなるようなフィルムを用いることが好ましく、また、低フィッシュアイのフィルムを用いることが好ましい。具体的には、例えば、ポリエチレン、ポリプロピレン等の不活性なポリオレフィンフィルムが挙げられる。感光層からの剥離性の見地から、ポリエチレンフィルムが好ましい。保護フィルムの厚さは、用途により異なるが、１〜１００μｍ程度であることが好ましい。
【００６６】
＜感光性エレメント製造方法＞
感光性エレメントは、例えば以下のようにして製造することができる。すなわち、感光性エレメントは、（Ａ）バインダーポリマーと、（Ｂ）光重合性化合物と、（Ｃ）光重合開始剤とを有機溶剤に溶解して、固形分３０〜６０質量％程度の塗布液を調製することと、上記塗布液を支持体上に塗布して塗布層を形成することと、上記塗布層を乾燥して感光層を形成することと、を含む製造方法で製造することができる。
【００６７】
上記塗布液の支持体上への塗布は、例えば、ロールコータ、コンマコータ、グラビアコータ、エアーナイフコータ、ダイコータ、バーコータの公知の方法により行うことができる。
【００６８】
また、上記塗布層の乾燥は、塗布層から有機溶剤の少なくとも一部を除去することができれば特に制限はない。乾燥は、例えば、７０〜１５０℃にて、５〜３０分間程度行うことが好ましい。乾燥後、感光層中の残存有機溶剤量は、後の工程での有機溶剤の拡散を防止する観点から、２質量％以下とすることが好ましい。
【００６９】
上記感光性エレメントにおける感光層の厚みは、用途により適宜選択することができるが、乾燥後の厚みで１〜１００μｍであることが好ましく、１〜５０μｍであることがより好ましく、５〜４０μｍであることがさらに好ましい。感光層の厚みが１μｍ以上であることで、工業的な塗工が容易になり、生産性が向上する。また１００μｍ以下であることで、密着性及び解像度が向上する。
【００７０】
上記感光層の紫外線に対する透過率は、波長３６５ｎｍの紫外線に対して５〜７５％であることが好ましく、１０〜６５％であることがより好ましく、１５〜５５％であることがさらに好ましい。この透過率が５％以上であることで、密着性がより向上する。また透過率が７５％以下であることで、解像度がより向上する。尚、上記透過率は、ＵＶ分光計により測定することができる。ＵＶ分光計としては、株式会社日立製作所製２２８Ａ型Ｗビーム分光光度計が挙げられる。
【００７１】
上記感光性エレメントの形態は特に制限されない。例えば、シート状であってもよく、又は巻芯にロール状に巻き取った状態であってもよい。
【００７２】
感光性エレメントをロール状に巻き取る場合、支持体が外側になるように巻き取ることが好ましい。巻芯の材質としては、ポリエチレン樹脂、ポリプロピレン樹脂、ポリスチレン樹脂、ポリ塩化ビニル樹脂、ＡＢＳ樹脂（アクリロニトリル−ブタジエン−スチレン共重合体）等のプラスチックなどが挙げられる。このようにして得られたロール状の感光性エレメントロールの端面には、端面保護の見地から端面セパレータを設置することが好ましく、耐エッジフュージョンの見地から防湿端面セパレータを設置することが好ましい。また、梱包方法としては、透湿性の小さいブラックシートに包んで包装することが好ましい。
【００７３】
上記感光性エレメントは、例えば、後述するレジストパターンの形成方法に好適に用いることができる。中でも、めっき処理によって回路を形成する製造方法への応用に適している。
【００７４】
＜レジストパターンの形成方法＞
本実施形態のレジストパターンの形成方法は、（ｉ）基板上に上記感光性樹脂組成物の塗膜である感光層を形成する感光層形成工程と、（ｉｉ）上記感光層の少なくとも一部に活性光線を照射して、光硬化部を形成する露光工程と、（ｉｉｉ）上記感光層の未硬化部分を基板上から除去して、上記感光層に由来する硬化物からなるレジストパターンを形成する現像工程と、を備え、必要に応じてその他の工程を含んで構成される。
【００７５】
（ｉ）感光層形成工程
感光層形成工程においては、基板上に上記感光性樹脂組成物の塗膜である感光層が形成される。上記基板としては特に制限されないが、通常、絶縁層と絶縁層上に形成された導体層とを備えた回路形成用基板、又は合金基材等のダイパッド（リードフレーム用基材）が用いられる。
【００７６】
基板上に感光層を形成する方法としては、例えば、上記感光性樹脂組成物を塗布及び乾燥することにより行ってもよく、又は、上記感光性エレメントから保護フィルムを除去した後、感光性エレメントの感光層を加熱しながら上記基板に圧着することにより行ってもよい。これにより、基板と感光層と支持体とからなり、これらが順に積層された積層体が得られる。
【００７７】
この感光層形成工程は、密着性及び追従性の見地から、減圧下で行うことが好ましい。圧着の際の感光層又は基板の加熱は、７０〜１３０℃の温度で行うことが好ましい。また圧着は、０．１〜１．０ＭＰａ程度（１〜１０ｋｇｆ／ｃｍ２程度）の圧力で行うことが好ましいが、これらの条件は必要に応じて適宜選択される。なお、感光層を７０〜１３０℃に加熱すれば、予め基板を予熱処理することは必要ではないが、密着性及び追従性をさらに向上させるために、基板の予熱処理を行うこともできる。
【００７８】
（ｉｉ）露光工程
露光工程においては、基板上に形成された感光層の少なくとも一部に活性光線を照射することで、活性光線が照射された部分が光硬化して、潜像が形成される。この際、感光層上に支持体が存在する場合、その支持体が活性光線に対して透過性であれば、支持体を通して活性光線を照射することができるが、支持体が遮光性の場合には、支持体を除去した後に感光層に活性光線を照射する。
【００７９】
露光方法としては、アートワークと呼ばれるネガ又はポジマスクパターンを介して活性光線を画像状に照射する方法（マスク露光法）が挙げられる。また、ＬＤＩ（Ｌａｓｅｒ  Ｄｉｒｅｃｔ  Ｉｍａｇｉｎｇ）露光法及びＤＬＰ（Ｄｉｇｉｔａｌ  Ｌｉｇｈｔ  Ｐｒｏｃｅｓｓｉｎｇ）露光法等の直接描画露光法により活性光線を画像状に照射する方法を採用してもよい。
【００８０】
活性光線の光源としては、公知の光源を用いることができ、例えば、カーボンアーク灯、水銀蒸気アーク灯、高圧水銀灯、キセノンランプ、アルゴンレーザ等のガスレーザ、ＹＡＧレーザ等の固体レーザ、半導体レーザ等の紫外線、可視光を有効に放射するものが用いられる。
【００８１】
（ｉｉｉ）現像工程
現像工程においては、上記感光層の未硬化部分が基板上から除去されることで、上記感光層が光硬化した硬化物からなるレジストパターンが基板上に形成される。
【００８２】
感光層上に支持体が存在している場合には、支持体を除去してから、上記露光部分（光硬化部）以外の未露光部分の除去（現像）を行う。現像方法には、ウェット現像とドライ現像とがあるが、ウェット現像が広く用いられている。
【００８３】
ウェット現像による場合、感光性樹脂組成物に対応した現像液を用いて、公知の現像方法により現像する。現像方法としては、ディップ方式、パドル方式、スプレー方式、ブラッシング、スラッピング、スクラッビング、揺動浸漬等を用いた方法が挙げられ、解像度向上の観点からは、高圧スプレー方式が最も適している。これら２種以上の方法を組み合わせて現像を行ってもよい。
【００８４】
現像液の構成は上記感光性樹脂組成物の構成に応じて適宜選択される。現像液としては、アルカリ性水溶液が用いられる。
【００８５】
アルカリ性水溶液は、現像液として用いられる場合、安全且つ安定であり、操作性が良好である。アルカリ性水溶液の塩基としては、リチウム、ナトリウム又はカリウムの水酸化物等の水酸化アルカリ；リチウム、ナトリウム、カリウム又はアンモニウムの炭酸塩又は重炭酸塩等の炭酸アルカリ；リン酸カリウム、リン酸ナトリウム等のアルカリ金属リン酸塩；ピロリン酸ナトリウム、ピロリン酸カリウム等のアルカリ金属ピロリン酸塩などが用いられる。
【００８６】
アルカリ性水溶液としては、０．１〜５質量％炭酸ナトリウムの希薄溶液、０．１〜５質量％炭酸カリウムの希薄溶液、０．１〜５質量％水酸化ナトリウムの希薄溶液、０．１〜５質量％四ホウ酸ナトリウムの希薄溶液等が好ましい。アルカリ性水溶液のｐＨは９〜１１の範囲とすることが好ましく、その温度は、感光層のアルカリ現像性に合わせて調節される。アルカリ性水溶液中には、表面活性剤、消泡剤、現像を促進させるための少量の有機溶剤等を混入させてもよい。
【００８７】
本実施形態においては、現像工程において未露光部分を除去した後、必要に応じて６０〜２５０℃程度の加熱又は０．２〜１０Ｊ／ｃｍ２程度の露光を行うことにより、レジストパターンをさらに硬化してもよい。
【００８８】
＜プリント配線板の製造方法＞
本実施形態のプリント配線板の製造方法は、上記のレジストパターンの形成方法により、レジストパターンの形成された基板（回路形成用基板）をエッチング又はめっきして導体パターンを形成する工程を含み、必要に応じて、レジストパターン除去工程等のその他の工程を含んで構成されてもよい。
【００８９】
回路形成用基板のエッチング及びめっきは、形成されたレジストパターンをマスクとして、回路形成用基板の導体層等に対して行われる。エッチングを行う場合のエッチング液としては、塩化第二銅溶液、塩化第二鉄溶液、アルカリエッチング溶液、過酸化水素エッチング液が挙げられ、これらの中では、エッチファクタが良好な点から塩化第二鉄溶液を用いることが好ましい。
【００９０】
また、めっきを行う場合のめっき方法としては、例えば、硫酸銅めっき、ピロリン酸銅めっき等の銅めっき、ハイスローはんだめっき等のはんだめっき、ワット浴（硫酸ニッケル−塩化ニッケル）めっき、スルファミン酸ニッケル等のニッケルめっき、ハード金めっき、ソフト金めっき等の金めっきなどが挙げられる。
【００９１】
エッチング又はめっきの終了後、レジストパターンは、例えば、現像に用いたアルカリ性水溶液よりさらに強アルカリ性の水溶液で剥離することができる。この強アルカリ性の水溶液としては、例えば、１〜１０質量％水酸化ナトリウム水溶液、１〜１０質量％水酸化カリウム水溶液等が用いられる。剥離方式としては、例えば、浸漬方式、スプレー方式等が挙げられ、浸漬方式、スプレー方式を単独で使用してもよいし、併用してもよい。以上によりプリント配線板が得られる。
【００９２】
本発明のプリント配線板の製造方法によって製造されるプリント配線板は、多層プリント配線板であってもよく、また小径スルーホールを有していてもよい。
【実施例】
【００９３】
以下、本発明を実施例により具体的に説明するが、本発明はこれらの実施例に限定されるものではない。尚、特に断りのない限り、「部」及び「％」は質量基準である。
【００９４】
＜合成例＞
（バインダーポリマー（Ａ−１）の合成）
重合性単量体（モノマー）であるメタクリル酸１３５ｇ、メタクリル酸メチル２５ｇ、スチレン２２５ｇ、及びメタクリル酸ベンジル１１５ｇ（質量比２７／５／４５／２３）と、アゾビスイソブチロニトリル３．９ｇとを混合して、溶液ａを調製した。また、メチルセロソルブ４５ｇ及びトルエン３０ｇの混合液（質量比３：２）にアゾビスイソブチロニトリル２．０ｇを混合して、溶液ｂ、及び溶液ｃを調製した。
【００９５】
撹拌機、還流冷却器、温度計、滴下ロート及び窒素ガス導入管を備えたフラスコに、メチルセロソルブ３００ｇ及びトルエン２００ｇの混合液（質量比３：２）５００ｇを投入し、フラスコ内に窒素ガスを吹き込みながら撹拌し、８０℃まで加熱昇温させた。
【００９６】
フラスコ内の上記混合液に、上記溶液ａを４時間かけて滴下した後、撹拌しながら８０℃にて２時間保温した。次いで、フラスコ内の溶液に、上記溶液ｂを１０分間かけて滴下した後、フラスコ内の溶液を撹拌しながら８０℃にて２時間保温した。さらに、フラスコ内の溶液を３０分間かけて９０℃まで昇温させ、上記溶液ｃを１０分間かけて滴下した後、９０℃にて２時間保温した。次いで、撹拌を止めて、室温（２５℃）まで冷却してバインダーポリマー（Ａ−１）の溶液を得た。
【００９７】
バインダーポリマー（Ａ−１）の不揮発分（固形分）は４４．３質量％であり、重量平均分子量は５０，０００であった。なお、重量平均分子量は、ゲルパーミエーションクロマトグラフィー法（ＧＰＣ）によって測定し、標準ポリスチレンの検量線を用いて換算することにより導出した。ＧＰＣの条件を以下に示す。
【００９８】
＜ＧＰＣ条件＞
ポンプ：日立Ｌ−６０００型（株式会社日立製作所製）
カラム：以下の計３本
Ｇｅｌｐａｃｋ  ＧＬ−Ｒ４２０
Ｇｅｌｐａｃｋ  ＧＬ−Ｒ４３０
Ｇｅｌｐａｃｋ  ＧＬ−Ｒ４４０（以上、日立化成株式会社製、製品名）
溶離液：テトラヒドロフラン
測定温度：４０℃
流量：２．０５ｍＬ／分
検出器：日立  Ｌ−３３００型ＲＩ（株式会社日立製作所製）
【００９９】
（バインダーポリマー（Ａ−２）及び（Ａ−３）の合成）
重合性単量体（モノマー）として、下記表１に示す材料を同表に示す質量比（モノマー総量５００ｇ）で用いた以外は、バインダーポリマー（Ａ−１）の溶液を得るのと同様にしてバインダーポリマー（Ａ−２）及び（Ａ−３）の溶液を得た。バインダーポリマー（Ａ−２）及び（Ａ−３）の不揮発分（固形分）はいずれも４４．３質量％であった。また、バインダーポリマー中のベンゼン環の含有量について、重合性単量体（モノマー）のベンゼン環含有量を原子量から計算して、仕込み比から理論値として求めた。結果を表１に示す。
【０１００】
【表１】
2018159841.tif 000004
【０１０１】
＜実施例１〜６及び比較例１〜５＞
［感光性樹脂組成物の調製］
上記方法で得られた（Ａ）バインダーポリマーと、後述する（Ｂ）光重合性化合物、（Ｃ）光重合開始剤、及び、その他の成分とを、下記表２に示す配合量（質量部）で混合することにより、実施例１〜６及び比較例１〜５の感光性樹脂組成物をそれぞれ調製した。なお、表２に示す（Ａ）バインダーポリマーの配合量は、不揮発分の質量（固形分量）である。
【０１０２】
（Ｂ）光重合性化合物
Ｂ−１：２，２−ビス（４−（メタクリロキシペンタエトキシ）フェニル）プロパン（１０ｍｏｌＥＯ変性品）［ＦＡ−３２１Ｍ（日立化成株式会社製、製品名）］
Ｂ−２：ビスフェノールＦ系ジアクリレート（４ｍｏｌＥＯ変性品）［Ｍ２９０（ＭＩＷＯＮ社製、製品名）］
Ｂ−３：ビスフェノールＦ系ジアクリレート（１０ｍｏｌＥＯ変性品）［ＢＰＦ１０ＥＯ（ＭＩＷＯＮ社製、サンプル名）
Ｂ−４：２，２−ビス（４−（メタクリロキシペンタエトキシ）フェニル）プロパン（４ｍｏｌＥＯ変性品）［ＢＰＥ−２００（新中村化学工業社製、製品名）］
Ｂ−５：ビスフェノールＦ系ジメタクリレート（４ｍｏｌＥＯ変性品）［ＢＰＦ４ＥＯＭ（ＭＩＷＯＮ社製、サンプル名）］
Ｂ−６：ジペンタエリスリトールヘキサアクリレート［ＤＰＨＡ（日本化薬株式会社製、製品名）］
【０１０３】
（Ｃ）光重合開始剤
Ｃ−１：２，２’−ビス（２−クロロフェニル）−４，４’，５，５’−テトラフェニルビイミダゾール［Ｂ−ＣＩＭ（Ｈａｍｐｆｏｒｄ社製、製品名）］
Ｃ−２：９−フェニルアクリジン［９ＰＡ（新日鐵化学株式会社製、製品名）］
【０１０４】
（その他）
増感剤：９，１０ジブトキシアントラセン［ＤＢＡ（川崎化成工業株式会社製、製品名）］
アミン系化合物：ロイコクリスタルバイオレット［ＬＣＶ（山田化学工業株式会社製、製品名）］
染料：マラカイトグリーン［ＭＫＧ（大阪有機化学工業株式会社製、製品名）］
重合禁止剤（重禁剤）：ｔｅｒｔ−ブチルカテコール［ＴＢＣ（和光純薬工業株式会社製、製品名）］
添加剤：Ｎ−フェニルグリシン［ＮＰＧ（東京化成工業株式会社製、製品名）］
添加剤：トリブロモメチルフェニルスルホン［ＴＰＳ（常州強力電子新材料株式会社製、製品名）］
添加剤：ｐ−トルエンスルホンアミド［ＰＴＳＡ（和光純薬工業株式会社製、製品名）］
添加剤：ベンゾトリアゾール誘導体［ＳＦ−８０８Ｈ（サンワ化成工業株式会社製、製品名）］
【０１０５】
【表２】
2018159841.tif 000005
【０１０６】
＜感光性エレメントの調製＞
上記で得られた感光性樹脂組成物を、それぞれ支持体である厚さ１６μｍのポリエチレンテレフタレートフィルム（東レ株式会社製、製品名「ＦＢ−４０」）上に均一に塗布した。次いで、７０℃及び１１０℃の熱風対流式乾燥器で乾燥して、乾燥後の膜厚が２５μｍである感光層を形成した。この感光層上に保護フィルム（タマポリ株式会社製、製品名「ＮＦ−１５」）を貼り合わせ、ポリエチレンテレフタレートフィルム（支持体）と、感光層と、保護フィルムとが順に積層された感光性エレメントをそれぞれ得た。
【０１０７】
＜積層体の作製＞
銅箔（厚さ：３５μｍ）を両面に積層したガラスエポキシ材である銅張積層板（基板、日立化成株式会社製、製品名「ＭＬＣ−Ｅ−６７９」）を、表面粗化処理液「メックエッチボンドＣＺ−８１００」（メック株式会社製、製品名）を用いて表面処理し、水洗、酸洗及び水洗後、空気流で乾燥した。表面処理された銅張積層板を８０℃に加温し、実施例１〜６及び比較例１〜５で得られた感光性エレメントを銅張積層板の銅表面にラミネート（積層）した。ラミネートは、保護フィルムを剥離しながら、各感光性エレメントの感光層が銅張積層板の銅表面に接するようにして、１１０℃のヒートロールを用いて、０．４ＭＰａの圧着圧力、１．０ｍ／分のロール速度で行った。こうして、銅張積層板、感光層、及び支持体がこの順に積層された積層体をそれぞれ得た。得られた積層体は、以下に示す試験における試験片として用いた。
【０１０８】
＜評価＞
（光感度測定試験）
上記で得られた試験片の支持体上に、ネガマスクとして濃度領域０．００〜２．００、濃度ステップ０．０５、タブレットの大きさ２０ｍｍ×１８７ｍｍ、各ステップの大きさが３ｍｍ×１２ｍｍである４１段ステップタブレットを有するフォトツールを載置した。次いで、波長４０５ｎｍのレーザーを光源としたＤＬＰ露光機（ビアメカニクス株式会社製、製品名「ＤＥ−１ＵＨ」）を用いて、所定のエネルギー量で感光層を露光した。
【０１０９】
露光後、支持体を剥離した。次いで、３０℃の１質量％炭酸ナトリウム水溶液を最短現像時間（未露光部分が除去される最短時間）の２倍の時間でスプレーし、未露光部分を除去した（現像処理）。現像処理後、基板上に形成された光硬化膜のステップタブレットの段数が１４．０段となるエネルギー量（ｍＪ／ｃｍ２）を求め、感光性樹脂組成物の光感度を評価した。評価は、光感度が３０ｍＪ／ｃｍ２未満のものを「Ａ」、光感度が３０ｍＪ／ｃｍ２以上１００ｍＪ／ｃｍ２以下のものを「Ｂ」、光感度が１００ｍＪ／ｃｍ２を超えるものを「Ｃ」とした。なお、光感度は上記エネルギー量が低いほど良い結果を示す。光感度の評価は「Ａ」が最も良好であり、次に「Ｂ」が良好であり、「Ｃ」は光感度が劣る。
【０１１０】
（解像性、及び密着性の測定試験）
上記で得られた試験片の感光層に対し、解像度評価用パターンとして、ライン幅／スペース幅がｎ／ｎ（ｎ＝１０〜１２０（単位：μｍ））の配線パターンを有する描画データを、波長４０５ｎｍのレーザーを光源としたＤＬＰ露光機（ビアメカニクス株式会社製、製品名「ＤＥ−１ＵＨ」）を用いて露光した。露光は、日立４１段ステップタブレットの現像後の残存ステップ段数が１４．０となる露光量で行った。露光後、上記光感度測定試験と同様の現像処理を行った。
【０１１１】
現処理像後、スペース部分（未露光部分）がきれいに除去され、且つライン部分（露光部分）が蛇行及び欠けを生じることなく形成されたレジストパターンのうち、最も小さいライン幅／スペース幅の値により、解像性を評価した。この数値が小さいほど解像性が良好であることを意味する。
【０１１２】
密着性は、ライン幅：スペース幅の比が１：３のパターンを用いて、解像性評価と同様の手法でパターンを形成し、最も小さいライン幅でパターンが残った箇所のライン幅により評価した。この数値が小さいほど密着性が良好であることを意味する。
【０１１３】
（剥離特性評価）
上記で得られた試験片の感光層に対し、剥離特性評価用として４５ｍｍ×６５ｍｍの長方形の硬化膜を形成するフォトツールデータを使用して、波長４０５ｎｍのレーザーを光源としたＤＬＰ露光機（ビアメカニクス株式会社製、製品名「ＤＥ−１ＵＨ」）によりステップタブレットの段数が１４．０段となるエネルギー量（ｍＪ／ｃｍ２）で露光した。次いで、上記光感度測定試験と同様の条件で現像処理を行って、未露光部を除去した。
【０１１４】
その後、容量４００ｍｌのビーカーに、５０℃、３．０％ＮａＯＨ水溶液（剥離液）３００ｍｌを準備した。剥離液を長さ３０ｍｍの攪拌子を用いて２００回転／分（ｒｐｍ）で攪拌しながら、現像後の試験片を剥離液に浸漬し、硬化膜が基板から離れるまでの時間を計測した。さらに剥離後の硬化膜を観察し、剥離片のサイズを確認した。なお、硬化膜が基板から離れるまでの時間が早いほど、剥離時間が短く剥離特性が良好であると言える。また、剥離片のサイズが小さいほど、剥離特性が良好であると言える。結果を表３に示した。表３に示した剥離片サイズは、最も大きな剥離片の長辺の長さを意味し、「シート」は、硬化膜が小片化せずにシート状のまま剥離したことを意味する。剥離特性は、少なくとも剥離時間が６０秒以下であれば良好であると言える。その上で、剥離時間がより短く、剥離片サイズがより小さいほど、剥離特性はより良好であると言える。剥離時間が６０秒を超える場合は、剥離特性に劣る。
【０１１５】
【表３】
2018159841.tif 000006
【０１１６】
表３から明らかなように、実施例１〜６の感光性樹脂組成物を用いて作製した感光性エレメントは、剥離時間が１分以下と短く、かつ光感度、解像性及び密着性に優れるものであった。一方、比較例１〜５の感光性樹脂組成物を用いて作製した感光性エレメントは、解像性、密着性が優れるものは、剥離特性に劣り、両特性のバランスが劣っていた。
【０１１７】
なお、実施例６及び比較例５は、他の実施例及び比較例と異なる種類の光重合開始剤を用いた際の結果であり、特性の比較は、この両者で行うことになるが、同様に、本発明の樹脂組成物でバランスの優れる結果が得られた。
【産業上の利用可能性】
【０１１８】
本発明によれば、感度、解像性、密着性に優れ、かつ剥離特性に優れる感光性樹脂組成物、並びにこれを用いた感光性エレメント、レジストパターンの形成方法、及びプリント配線板の製造方法を提供することができる。